(57)【要約】【課題】可視光波長域内に透過率が低い特定の波長域を有するガラス基材に反射防止膜が形成されたガラス物品において、ガラス基材の透過率が可視光波長域の全域にわたって略均一になるように高められた高透過率のガラス物品の提供。【解決手段】ガラス基材と前記ガラス基材の少なくとも一つの表面に設けられた反射防止膜を有するガラス物品であって、前記ガラス基材は、前記表面から入射する４００〜７００ｎｍの可視光波長域の光の透過率が、前記可視光波長域内に前記可視光波長域全体の平均透過率より低い平均透過率を有する第１の波長域を有するような分布を有し、前記ガラス物品における前記反射防止膜の表面から入射する光の反射率について、前記第１の波長域の光の平均反射率は、前記可視光波長域全体の光の平均反射率より低くかつ０．５％以下である、ことを特徴とするガラス物品。【選択図】図３Ａ
2017206392.tif 000002
【特許請求の範囲】
【請求項１】
ガラス基材と前記ガラス基材の少なくとも一つの表面に設けられた反射防止膜を有するガラス物品であって、
前記ガラス基材は、前記表面から入射する４００〜７００ｎｍの可視光波長域の光の透過率が、前記可視光波長域内に前記可視光波長域全体の平均透過率より低い平均透過率を有する第１の波長域を有するような分布を有し、
前記ガラス物品における前記反射防止膜の表面から入射する光の反射率について、前記第１の波長域の光の平均反射率は、前記可視光波長域全体の光の平均反射率より低くかつ０．５％以下である、ことを特徴とするガラス物品。
【請求項２】
前記第１の波長域が４００〜５００ｎｍの波長域であり、前記ガラス基材の前記表面に入射する前記第１の波長域の光の平均透過率が８５〜９２％であることを特徴とする請求項１記載のガラス物品。
【請求項３】
前記反射防止膜が光学多層膜であることを特徴とする請求項１または２に記載のガラス物品。
【請求項４】
前記光学多層膜の層数が８層以下であることを特徴とする請求項３記載のガラス物品。
【請求項５】
前記光学多層膜がＳｉＯ２層とＮｂ２Ｏ５層との交互積層部を含むことを特徴とする請求項３または４記載のガラス物品。
【請求項６】
前記反射防止膜の厚みが２００〜４５０ｎｍであることを特徴とする請求項１〜５のいずれか１項記載のガラス物品。
【請求項７】
前記反射防止膜を透過するように前記ガラス物品に入射する前記可視光波長域の光の透過率において、平均透過率が９３％以上であり、最大値と最小値の差が２％以下であることを特徴とする請求項１〜６のいずれか１項記載のガラス物品。
【発明の詳細な説明】
【技術分野】
【０００１】
本発明は、ガラス物品に関し、特には、可視光波長域の全領域において均一で高い透過率を有するガラス物品に関する。
【背景技術】
【０００２】
レンズやプリズムなどの表面に反射防止膜を施した光学製品を、光学機器に用いることで光学機器全体の透過率を向上させることが知られている（例えば、特許文献１を参照）。
【０００３】
一方、プロジェクターやカメラ用途の光学機器にガラスを用いる場合、画像の色合いを均一に表示させることが重要である。そのために、ガラスを透過する光のＲ領域（波長６００〜６４０ｎｍ）、Ｇ領域（波長５３０〜５７０ｎｍ）、Ｂ領域（波長４１０〜５００ｎｍ）の各波長域における透過率を均一にすることが好ましい。ここで、ガラスには、通常、鉄、ロジウム、白金等のような特定の波長域の透過率を低下させるような不純物成分が混入している。このような不純物成分の含有量をある程度まで減少させることで、可視光波長域において透過率が略均一なガラスが得られるようになっている。
【０００４】
最近では、このようなガラスに、さらに、特許文献１に記載があるような反射防止膜を形成することで透過率を向上させる試みがなされている。しかしながら、反射防止膜を有しない状態では上記のように透過率が略均一なガラスであっても、反射防止膜を形成することで、全体として透過率は高まるものの、該不純物成分の光の吸収領域においては光の吸収量が増大し、それによって、可視光波長域内で透過率が不均一化してしまう問題があった。
【先行技術文献】
【特許文献】
【０００５】
【特許文献１】特開２００２−２６７８０３号公報
【発明の概要】
【発明が解決しようとする課題】
【０００６】
ガラスに含まれる不純物成分の混入をさらに抑制することで、可視光波長域全域における透過率を均一にすることができるが、この場合、ガラス原料やプロセスからの不純物の混入を厳しく抑制する必要があり製造コストがかかる点で問題がある。また、ガラスの特定の吸収波長領域にあわせて該領域の反射率を調整した反射防止膜を用いて、得られる反射防止膜付きガラスの可視光波長域全域における透過率を均一に高くする試みはこれまでになされていない。
【０００７】
本発明は、可視光波長域内に透過率が低い特定の波長域を有するガラス基材に反射防止膜が形成されたガラス物品において、ガラス基材の透過率が可視光波長域の全域にわたって略均一になるように高められた高透過率のガラス物品の提供を目的とする。
【課題を解決するための手段】
【０００８】
本発明のガラス物品は、ガラス基材と前記ガラス基材の少なくとも一つの表面に設けられた反射防止膜を有するガラス物品であって、前記ガラス基材は、前記表面から入射する４００〜７００ｎｍの可視光波長域の光の透過率が、前記可視光波長域内に前記可視光波長域全体の平均透過率より低い平均透過率を有する第１の波長域を有するような分布を有し、前記ガラス物品における前記反射防止膜の表面から入射する光の反射率について、前記第１の波長域の光の平均反射率は、前記可視光波長域全体の光の平均反射率より低くかつ０．５％以下である、ことを特徴とする。
【０００９】
本発明のガラス物品においては、前記第１の波長域が４００〜５００ｎｍの波長域であり、前記ガラス基材の前記表面に入射する前記第１の波長域の光の平均透過率が８５〜９２％であることが好ましい。
【００１０】
本発明のガラス物品においては、前記反射防止膜が光学多層膜であることが好ましい。また、前記光学多層膜の層数は８層以下が好ましい。
【００１１】
本発明のガラス物品においては、前記反射防止膜がＳｉＯ２層とＮｂ２Ｏ５層との交互積層部を含む光学多層膜であることが好ましい。また、前記反射防止膜の厚みは２００〜４５０ｎｍであることが好ましい。
【００１２】
本発明のガラス物品においては、前記反射防止膜を透過するように前記ガラス物品に入射する前記可視光波長域の光の透過率において、平均透過率が９３％以上であり、最大値と最小値の差が２％以下であることが好ましい。
【発明の効果】
【００１３】
本発明によれば、可視光波長域内に透過率が低い特定の波長域を有するガラス基材に反射防止膜が形成されたガラス物品において、ガラス基材の透過率が可視光波長域の全域にわたって略均一になるように高められた高透過率のガラス物品を提供できる。
【図面の簡単な説明】
【００１４】
【図１】本発明のガラス物品の実施形態の一例の断面図である。
【図２Ａ】実施例における例１（実施例）のガラス物品の透過率を示すグラフである。
【図２Ｂ】実施例における例１（実施例）のガラス物品の反射防止膜側から入射する光の反射率を示すグラフである。
【図３Ａ】実施例における例２（実施例）のガラス物品の透過率を示すグラフである。
【図３Ｂ】実施例における例２（実施例）のガラス物品の反射防止膜側から入射する光の反射率を示すグラフである。
【図４Ａ】実施例における例３（比較例）のガラス物品の透過率を示すグラフである。
【図４Ｂ】実施例における例３（比較例）のガラス物品の反射防止膜側から入射する光の反射率を示すグラフである。
【図５Ａ】実施例における例４（比較例）のガラス物品の透過率を示すグラフである。
【図５Ｂ】実施例における例４（比較例）のガラス物品の反射防止膜側から入射する光の反射率を示すグラフである。
【図６Ａ】実施例における例５（参考例）のガラス基材の透過率を示すグラフである。
【図６Ｂ】実施例における例５（参考例）のガラス基材の反射率を示すグラフである。
【発明を実施するための形態】
【００１５】
以下に、図面を参照しながら本発明の実施の形態を説明する。なお、本発明は、これらの実施形態に限定されるものではなく、これらの実施形態を、本発明の趣旨および範囲を逸脱することなく、変更または変形することができる。
【００１６】
図１は本発明のガラス物品の実施形態の一例の断面図である。ガラス物品３はガラス基材１およびガラス基材１の一方の主面１ａ側に設けられた反射防止膜２を有する。
【００１７】
ガラス物品３に用いるガラス基材１は、主面１ａから入射する４００〜７００ｎｍの可視光波長域の光の透過率が、可視光波長域内に可視光波長域全体の平均透過率より低い平均透過率を有する第１の波長域を有するような分布を有する。本明細書において、特に断りのない限り「可視光波長域」は、４００〜７００ｎｍの波長域を意味する。
【００１８】
また、ガラス物品３においては、反射防止膜２の表面２ａから入射する光の反射率について、第１の波長域の光の平均反射率は、可視光波長域全体の光の平均反射率より低く、かつ０．５％以下である。
【００１９】
本明細書において、ガラス基材およびガラス物品における特定波長、例えば、４００〜７００ｎｍの可視光波長域の透過率は、一般的な分光光度計、例えば、日立社製Ｕ４１００等で測定できる。また、ガラス物品およびガラス基材の所定の表面における特定波長、例えば、４００〜７００ｎｍの可視光波長域の反射率は、通常の分光光度計により測定可能である。分光光度計としては、例えば、大塚電子社製ＦＥ３０００、日立社製Ｕ４１００等が挙げられる。
【００２０】
（ガラス基材）
本実施形態において、ガラス基材１は、互いに対向する２つの主面１ａ、１ｂを有し、主面１ａ側に反射防止膜２が形成される。ガラス基材１は、主面１ａから入射する４００〜７００ｎｍの可視光波長域の光の主面１ｂ側で測定される透過率が、可視光波長域内に可視光波長域全体の平均透過率より低い平均透過率を有する第１の波長域を有するような分布を有する。
【００２１】
第１の波長領域は、可視光波長域内にあって可視光波長域より波長域が狭い波長域であり、上記条件を満たす平均透過率を有する波長域であれば、幅（短波長側の波長と長波長側の波長の差）および可視光波長域内における位置、例えば、短波長側、長波長側等は特に制限されない。
【００２２】
第１の波長領域は、可視光波長域の短波長側にあってもよく、中間域にあってもよく、長波長側にあってもよい。第１の波長領域は、例えば、色に対応する波長としての、Ｂ領域（波長４１０〜５００ｎｍ）、Ｇ領域（波長５３０〜５７０ｎｍ）、Ｒ領域（波長６００〜６４０ｎｍ）であってもよい。さらに、第１の波長領域は、これら以外の他の色に対応する波長領域であってもよい。
【００２３】
第１の波長領域の幅は、好ましくは、１００ｎｍ程度とされる。本発明における効果が顕著に得られる観点から、第１の波長領域は４００〜５００ｎｍが好ましい。この場合の第１の波長領域は、Ｂ領域（波長４１０〜５００ｎｍ）に略相当する。例えば、Ｂ領域の平均透過率が可視光波長域全体の平均透過率より低いと、すなわちＢ領域の平均透過率が可視光波長域におけるＢ領域以外の領域の平均透過率より低くなると、紫〜青色域の色味が他の色味に比べて明瞭に表れない。
【００２４】
ガラス基材１において、第１の波長領域における平均透過率は８５〜９２％であるのが好ましく、８７〜９２％であるのがより好ましい。また、ガラス基材１における可視光波長域全体の平均透過率は、第１の波長領域の平均透過率より高ければ特に制限されない。可視光波長域内に第１の波長領域を有するガラス基材であっても、通常、可視光波長域の平均透過率と第１の波長領域の平均透過率との差がある程度の範囲に収まるように設定されている。このような観点から、ガラス基材における、可視光波長域全体の平均透過率をＴａｇ、第１の波長領域における平均透過率をＴｂｇとした場合、Ｔａｇ−Ｔｂｇで示される両者の差Ｔｄｇは、０．１〜１．０％が好ましく、０．１〜０．８％がより好ましい。
【００２５】
ガラス基材１の形状は、特に限定されるものではなく、ブロック状であっても、板状であっても、フィルム状であってもよい。また、金型等で任意の形状に成形されたものであってもよい。ガラス基材１が板状やフィルム状である場合、ガラス基材１の厚みは、ガラス物品３の用途に合わせて適宜調整される。
【００２６】
ガラス基材１を構成するガラスの組成は、可視光波長域の光の透過率分布において、可視光波長域全体の平均透過率より低い平均透過率を有する第１の波長域を有するガラス基材が得られる組成であれば特に制限されない。ガラス基材１を構成するガラスとしては、例えば、ソーダライムガラス、ホウケイ酸ガラス、無アルカリガラス、アルミノシリケートガラス、無アルカリアルミノシリケートガラス等が挙げられる。
【００２７】
（反射防止膜）
反射防止膜２は、ガラス基材１の一方の主面１ａ上に形成され、反射防止機能を有することで、得られるガラス物品３の可視光波長域の光の透過性を、ガラス基材１の可視光波長域の光の透過性に比べて、全域にわたって均一に高める機能を有する。より、具体的には、反射防止膜２は、ガラス物品３において反射防止膜２の表面２ａから入射する光の反射率について、第１の波長域の光の平均反射率を、可視光波長域全体の光の平均反射率より低く、かつ０．５％以下とする機能を有する。
【００２８】
本明細書において、特に断りのない限り反射率はガラス物品３については、反射防止膜２の表面２ａから入射する光の反射率をいう。また、ガラス基材１の反射率は、ガラス基材１の主面１ａから入射する光の反射率をいう。ガラス物品３における透過率については、反射防止膜２の表面２ａから入射する光の、ガラス基材１の主面１ｂ側で測定される透過率である。ガラス基材１の透過率は、ガラス基材１の主面１ａから入射する光のガラス基材１の主面１ｂ側で測定される透過率である。
【００２９】
ガラス物品３において、第１の波長域の光の平均反射率が可視光波長域全体の光の平均反射率より低くないと、第１の波長域における光の透過率と可視光波長域における第１の波長域以外の波長域の透過率との間の差が、ガラス基材１における両者の差に比べて大きくなる。また、第１の波長域の光の平均反射率が０．５％超であると、ガラス物品３において、第１の波長域における光の平均透過率が十分に向上せず、可視光波長域における第１の波長域以外の波長域の平均透過率と同等にすることが困難である。
【００３０】
ガラス物品３において第１の波長域の光の平均反射率は、０．４５％以下が好ましく、０．４％以下が好ましく、０．３５％以下が最も好ましい。
【００３１】
ガラス物品３において、可視光波長域全体の光の平均反射率をＲａ、第１の波長域の光の平均反射率をＲｂとすると、上記のとおりＲａ＞Ｒｂである。ガラス物品３において、ＲａからＲｂを引いた値をＲｄとするとＲｄは、０．０１以上が好ましく、０．０５以上がより好ましい。
【００３２】
また、ガラス物品３における透過率については、反射防止膜２の表面２ａから入射する可視光波長域の光の、ガラス基材１の主面１ｂ側で測定される平均透過率をＴａとすると、用いるガラス基材１にもよるが、Ｔａの値は９３％以上が好ましく、９４％以上がより好ましい。用いるガラス基材１の可視光波長域の光の平均透過率Ｔａｇと、得られるガラス物品３の可視光波長域の光の平均透過率のＴａとの差（Ｔａ−Ｔａｇ）は、２．５％以上が好ましく、３．０％以上がより好ましい。
【００３３】
可視光波長域の光の透過率と同様に測定されるガラス物品３における第１の波長域の光の平均透過率をＴｂとした時に、可視光波長域の光の平均透過率Ｔａと第１の波長域の光の平均透過率Ｔｂとの関係は、Ｔａ＞Ｔｂ、Ｔａ＝Ｔｂ、Ｔａ＜Ｔｂであってもよいが、両者の差（Ｔａ−Ｔｂ＝Ｔｄ）の絶対値｜Ｔｄ｜は、１．０％以下が好ましく、０．８％以下がより好ましい。
【００３４】
別の観点からいうと、ＴａとＴｂの差の絶対値｜Ｔｄ｜は、用いるガラス基材１における、可視光波長域の光の平均透過率Ｔａｇと第１の波長域の光の平均透過率Ｔｂｇとの差Ｔｄｇと同じか、Ｔｄｇより小さいことが好ましい。
【００３５】
さらに、ガラス物品３の可視光波長域の光の透過率における最大値と最小値の差は２％以下が好ましく、１．５％以下がより好ましい。可視光波長域の光の透過率の最大値と最小値の差が２％以下であると、Ｒ・Ｇ・Ｂの各領域における透過率差は十分に小さく、各色の見え方が略均一となり、視認性が可視光波長域全体において明瞭となる。
【００３６】
反射防止膜２は、ガラス基材１の少なくとも一つの表面（透光面として利用する表面）に設ける。図１に示すガラス物品３は、ガラス基材１の互いに対向する２つの主面１ａ、１ｂの一方の主面１ａ上に反射防止膜２設けられた例である。反射防止膜２は、必要に応じて複数の表面に同一または異なる膜として形成されてもよい。
【００３７】
反射防止膜２はガラス基材１の表面上に形成されて、ガラス物品３を本発明の条件に合致させられるものであれば、構成は特に制限されない。反射防止膜２は、１層のみで構成される単層膜であってもよく、２層以上が積層された光学多層膜であってもよい。また、反射防止膜２はガラス基材１の表面上に形成されて、ガラス物品３を本発明の条件に合致させられるものであれば、例えば、赤外線遮蔽、紫外線遮蔽、防汚、防塵、耐久性向上等の他の機能を併せもつ膜でもよい。
【００３８】
反射防止膜２が光学多層膜である場合、層数は８層以下が好ましい。光学多層膜の層数が８層を超えると、製造コストが増したり、ガラス物品３全体の厚みが増すことにより小型デバイス等への活用がしづらくなったりする場合がある。反射防止膜２の層数は６層以下がより好ましい。
【００３９】
反射防止膜２が光学多層膜の場合、代表的には、低屈折率の誘電体膜（低屈折率膜）と高屈折率の誘電体膜（高屈折率膜）とを交互に積層した誘電体多層膜から構成される。高屈折率膜は、好ましくは、屈折率が１．６以上であり、より好ましくは２．２〜２．５である。高屈折率膜の材料としては、例えばＴａ２Ｏ５、ＴｉＯ２、Ｎｂ２Ｏ５が挙げられる。これらのうち、光学多層膜とした際に所望の光学特性が得られる点から、Ｎｂ２Ｏ５が好ましい。
【００４０】
一方、低屈折率膜は、好ましくは、屈折率１．６未満であり、より好ましくは１．４５以上１．５５未満である。低屈折率膜の材料としては、例えばＳｉＯ２、ＳｉＯｘＮｙ等が挙げられる。成膜性における再現性、安定性、経済性等の点から、ＳｉＯ２が好ましい。
【００４１】
すなわち、反射防止膜２が光学多層膜の場合、酸化珪素（ＳｉＯ２）層と酸化ニオブ（Ｎｂ２Ｏ５）層の交互積層部を含む膜であることが好ましい。図１に示す例では、ガラス物品３が有する反射防止膜２は、ガラス基材１側から順に符号２１〜２６が付された６層が積層された光学多層膜である。反射防止膜２は、ガラス基材１の主面１ａ側から順に、例えば、Ｎｂ２Ｏ５層２１、ＳｉＯ２層２２、Ｎｂ２Ｏ５層２３、ＳｉＯ２層２４、Ｎｂ２Ｏ５層２５、ＳｉＯ２層２６の構成である。
【００４２】
反射防止膜２は、ガラス基材１の主面１ａ側から順に、ＳｉＯ２層／Ｎｂ２Ｏ５層／ＳｉＯ２層／Ｎｂ２Ｏ５層／ＳｉＯ２層の５層構成であってもよい。反射防止膜２の積層構造は、求められる物性に応じて適宜変更可能である。
【００４３】
反射防止膜２が光学多層膜の場合、各層の厚み（１層あたりの膜厚）は、それぞれ、５ｎｍ〜２００ｎｍに設定することができる。反射防止膜２における各層の材料（屈折率）、膜厚、ガラス基材１への積層順等を適宜調整することで、ガラス物品３において反射防止膜２の表面２ａから入射する光の反射率について、第１の波長域の光の平均反射率を、可視光波長域全体の光の平均反射率より低く、かつ０．５％以下とする機能を有する反射防止膜２が設計できる。なお、本明細書において、光学多層膜の各層の厚み、膜全体の厚みは、特に断りのない限り光学膜厚である。光学膜厚は、例えば、大塚電子社製ＦＥ３０００等により測定した結果から算出できる。
【００４４】
反射防止膜２においては、１層あたりの膜厚の上限を２００ｎｍとすることにより、可視光の透過率減少を抑制することができる。なお、反射防止膜２の１層あたりの膜厚を５ｎｍ以上とするのは、反射防止膜２が実際に膜状に存在し、その機能を十分に発揮させるようにするためである。
【００４５】
反射防止膜２の全体の厚みは２００〜４５０ｎｍが好ましい。反射防止膜２の厚みが４５０ｎｍを超えると、製造コストの増加や、ガラス物品３全体の厚みの増加により、小型デバイス等への活用がしづらくなる場合がある。反射防止膜２の厚みは４３０ｎｍ以下であることが好ましく、４００ｎｍ以下であることがより好ましい。また、反射防止膜２の厚みが２００ｎｍ未満であると、ガラス基材１の透過率向上に必要な反射特性を得ることができない場合がある。反射防止膜２の厚みは２１０ｎｍ以上が好ましく、２２０ｎｍ以上がより好ましい。
【００４６】
反射防止膜２は、ガラス基材１に公知の成膜方法で形成することができる。具体的には、加熱蒸着法やスパッタリング法、イオンアシスト蒸着（ＩＡＤ：Ｉｏｎ  Ａｓｓｉｓｔｅｄ  Ｄｅｐｏｓｉｔｉｏｎ）法などの成膜法を用いて形成する。特に、反射防止膜２として耐擦傷性の高い膜を形成する場合は、緻密な膜が得られるように、スパッタリング法やイオンアシスト蒸着法を用いることが好ましい。
【００４７】
以上、図１を参照しながらガラス基材１と反射防止膜２からなるガラス物品３について説明した。ガラス物品３は、本発明の効果を損なわない範囲で、ガラス基材１と反射防止膜２の設計を変更可能である。また、ガラス物品３は、本発明の効果を損なわない範囲で、ガラス基材１と反射防止膜２以外の部材を有してもよい。
【００４８】
例えば、ガラス物品３は、ガラス基材１と反射防止膜２の間に、ガラス基材１と反射防止膜２の密着性を高めるための密着強化膜層を有してもよい。ガラス物品３は、密着強化膜層以外にも、紫外線によるガラス基材１へのダメージを軽減するための紫外線吸収層や紫外線反射層等を有してもよい。これらの、紫外線吸収層や紫外線反射層は、例えば、ガラス基材１と反射防止膜２の間に設けられてもよく、反射防止膜２が光学多層膜であれば多層膜の層間に設けられてもよい。いずれの場合にも、紫外線吸収層や紫外線反射層は、層自体の紫外線吸収能や紫外線反射能を有しながら反射防止膜２の一部として反射防止膜２の反射防止能に寄与する設計であってもよい。
【００４９】
本発明のガラス物品は、可視光波長域内に透過率が低い特定の波長域を有するガラス基材に反射防止膜が形成されたガラス物品であって、ガラス基材の透過率が可視光波長域の全域にわたって略均一になるように高められた高透過率のガラス物品である。したがって、本発明のガラス物品は、可視光波長域の透過率が全域にわたって均一に高い特性が求められる、例えば、ＬＣＤ（Liquid Crystal Display）、ＬＣＯＳ（Liquid Crystal On Silicon）、ＯＬＥＤ（Organic Light Emitting Diode）、ＭＥＭＳ（Micro Electro Mechanical System）ディスプレイ、電子ペーパー等の画像表示装置に利用できる。
【実施例】
【００５０】
以下に、本発明を実施例によりさらに詳細に説明する。本発明は、以下で説明する実施形態および実施例に何ら限定されるものではない。例１、２が実施例であり、例３、４が比較例である。例５はガラス基材（参考例）である。
【００５１】
［例１〜４］
図１に示す、ガラス基材１と、ガラス基材１の一方の主面１ａ上に設けられた反射防止膜２と、からなるガラス物品３を作製した。ただし、反射防止膜２の層数は例毎に以下に説明する層数とした。
【００５２】
ガラス基材１として、無アルカリアルミノシリケートガラス（旭硝子社製）の基板（板厚０．９ｍｍ）を用いた。例５は、該ガラス基材自体である。ガラス基材１の一方の主面１ａ上に、スパッタリング法により、表１に示す層構成（各層の材料、膜厚）の反射防止膜２を形成して、例１〜４のガラス物品を得た。表１において１層目がガラス基材１の主面１ａに接する層である。なお、反射防止膜２の各層の膜厚は、大塚電子社製ＦＥ３０００で測定した結果から算出したものである。
【００５３】
得られた各例のガラス物品および例５のガラス基材について、波長３００〜８００ｎｍにおける光の反射率および透過率を以下のとおり測定した。
【００５４】
（反射率）
反射率は、大塚電子社製ＦＥ３０００を用いて、ガラス物品３については反射防止膜２の表面２ａ側から、ガラス基材１については主面１ａ側からそれぞれ光を照射して、測定した。得られた測定値をそのまま反射率として評価に用いた。
【００５５】
（透過率）
日立製作所社製Ｕ４１００を用いて、ガラス物品３については、反射防止膜２の表面２ａから入射する光のガラス基材１の主面１ｂ側で透過率を測定した。ガラス基材１については、ガラス基材１の主面１ａから入射する光のガラス基材１の主面１ｂ側で透過率を測定した。
【００５６】
［ガラス基材の光学特性］
各例のガラス物品に用いたガラス基材（例５）については、波長４００〜７００ｎｍ（可視光波長域）の全体の平均透過率（以下、Ｔａｇで示す）は、９１．５３％であった。また、Ｔａｇより低い平均透過率を有する第１の波長域は波長４００〜５００ｎｍにあり、波長４００〜５００ｎｍにおける平均透過率（以下、Ｔｂｇで示す）は、９１．２３％であった。第１の波長域の平均透過率は可視光波長域全体の平均透過率に比べて０．３０％低い値であった。すなわち、Ｔａｇ−Ｔｂｇで示すＴａｇとＴｂｇの差（以下、Ｔｄｇで示す）は０．３０％であった。ガラス基材（例５）の波長と透過率の関係を図６Ａに示す。
【００５７】
ガラス基材（例５）の波長４００〜７００ｎｍ（可視光波長域）の全体の平均反射率（以下、Ｒａｇで示す）は、７．８５％であり、第１の波長域（波長４００〜５００ｎｍ）における平均反射率（以下、Ｒｂｇで示す）は、８．４６％であった。ガラス基材（例５）の波長と反射率の関係を図６Ｂに示す。ガラス基材（例５）の透過率特性および反射率特性を表１に示す。
【００５８】
［例１〜４のガラス物品の光学特性評価］
例１〜４のガラス物品について、波長４００〜７００ｎｍにおける平均透過率（以下、Ｔａで示す）、波長４００〜５００ｎｍにおける平均透過率（以下、Ｔｂで示す）、Ｔａ−Ｔｂで示される両者の差（以下、Ｔｄで示す）、波長４００〜７００ｎｍにおける平均反射率（以下、Ｒａで示す）、波長４００〜５００ｎｍにおける平均反射率（以下、Ｒｂで示す）、Ｒａ−Ｒｂで示される両者の差（以下、Ｒｄで示す）、波長４００〜７００における最小透過率と最大透過率、および最大透過率と最小透過率の差を算出した。結果を、反射防止膜２の構成とともに表１に示す。
【００５９】
さらに、ガラス物品における可視光波長域全体の平均透過率が、用いたガラス基材における可視光波長域全体の平均透過率と比べて向上した度合いを両者の差（Ｔａ−Ｔａｇ）で示した。また、ガラス物品における可視光波長域全体の平均透過率と第１の波長域の平均透過率の差（Ｔｄ）と、用いたガラス基材における可視光波長域全体の平均透過率と第１の波長域の平均透過率の差（Ｔｄｇ）との比較を両者の差（Ｔｄ−Ｔｄｇ）で示した。結果を表１に示す。
【００６０】
例１〜４のガラス物品における波長と透過率の関係をそれぞれ図２Ａ、図３Ａ、図４Ａ、図５Ａに示す。各図において破線で示す「未コート」は、例５のガラス基材の透過率である。例１〜４のガラス物品における波長と反射率の関係をそれぞれ図２Ｂ、図３Ｂ、図４Ｂ、図５Ｂに示す。
【００６１】
【表１】
2017206392.tif 000003
【００６２】
表１から、例１、例２で得られたガラス物品は、可視光波長域内に透過率が低い特定の波長域（第１の波長域；上記各例においては４００〜５００ｎｍ）を有するガラス基材に反射防止膜が形成されたガラス物品であって、ガラス物品における反射防止膜の表面から入射する光の反射率について、第１の波長域の光の平均反射率は、可視光波長域全体の光の平均反射率より低く（Ｒｂ＜Ｒａ）かつ０．５％以下であることがわかる。
【００６３】
これにより、例１、例２で得られたガラス物品は、表１で示されるように可視光波長域全体の平均透過率（Ｔａ）と第１の波長域の平均透過率（Ｔｂ）における差（Ｔｄ）が、用いたガラス基材における両者の差（Ｔｄｇ）と同等またはそれ以下である。さらに、例１、例２で得られたガラス物品における可視光波長域全体の平均透過率（Ｔａ）は、ガラス基材における可視光波長域全体の平均透過率（Ｔａｇ）に比べて３％以上高い。このように、例１、例２で得られたガラス物品は、ガラス基材の透過率が可視光波長域の全域にわたって略均一になるように高められた高透過率のガラス物品であることがわかる。
【００６４】
一方、例３、例４で得られたガラス物品は、ガラス物品における反射防止膜の表面から入射する第１の波長域の光の平均反射率は０．５％以下であるが、反射防止膜の表面から入射する可視光波長域全体の光の平均反射率より高い（Ｒｂ＞Ｒａ）ことがわかる。これにより、例３、例４で得られたガラス物品は、表１で示されるように可視光波長域全体の平均透過率（Ｔａ）と第１の波長域の平均透過率（Ｔｂ）における差（Ｔｄ）が、用いたガラス基材における両者の差（Ｔｄｇ）より大きく、さらに、例３、例４で得られたガラス物品における可視光波長域全体の平均透過率（Ｔａ）は、ガラス基材における可視光波長域全体の平均透過率（Ｔａｇ）に比べて高まっているものの、その差は小さい。
【符号の説明】
【００６５】
１：ガラス基材、２：反射防止膜、３：ガラス物品
【図１】
2017206392.tif 000004
【図２Ａ】
2017206392.tif 000005
【図２Ｂ】
2017206392.tif 000006
【図３Ａ】
2017206392.tif 000007
【図３Ｂ】
2017206392.tif 000008
【図４Ａ】
2017206392.tif 000009
【図４Ｂ】
2017206392.tif 000010
【図５Ａ】
2017206392.tif 000011
【図５Ｂ】
2017206392.tif 000012
【図６Ａ】
2017206392.tif 000013
【図６Ｂ】
2017206392.tif 000014